(57)【要約】【課題】単結晶を製造する際に、絞り込み部および拡径部において、無転位化率を低下させることなく、単結晶棒の生産性を向上させるシリコン単結晶の製造方法を提供する。【解決手段】ＣＺ法により、先端の尖ったシリコン種結晶を用いて、先端から所定の直径の位置までシリコン融液に溶かし込み、絞り込み部を形成し、拡径して単結晶棒を引き上げるシリコン単結晶の製造方法において、前記種結晶の溶かし込みが終了し、該種結晶を上方に引き上げ始める引上開始までにヒーターパワーの制御により前記シリコン融液の温度を下げ始め、前記引上開始から前記単結晶の直胴部が形成され始めるまでの引上速度を少なくとも二段階以上とし、前記引上開始時は０．３ｍｍ／ｍｉｎ未満であり、その後、前記絞り込み部の直径が最小となる時間に対して、１２０％以上か、または、５０％以上７５％未満の範囲のタイミングで０．３ｍｍ／ｍｉｎ以上０．７ｍｍ／ｍｉｎ以下に増加する方法である。【選択図】図１
2010042977.tif 000002
【特許請求の範囲】
【請求項１】
チョクラルスキー法により、先端の尖ったシリコン種結晶を用いて、先端から所定の直径の位置までシリコン融液に溶かし込み、ネッキングを行って絞り込み部を形成し、その後拡径して拡径部、直胴部を形成して単結晶棒を引き上げるシリコン単結晶の製造方法において、前記種結晶の溶かし込みが終了し、該種結晶を上方に引き上げ始める引上開始までにヒーターパワーの制御により前記シリコン融液の温度を下げ始め、前記引上開始から前記単結晶の直胴部が形成され始めるまでの引上速度を少なくとも二段階以上とし、該引上速度は、前記引上開始時は０．３ｍｍ／ｍｉｎ未満であり、その後、前記絞り込み部の直径が最小となる時間に対して、１２０％以上か、または、５０％以上７５％未満の範囲のタイミングで０．３ｍｍ／ｍｉｎ以上０．７ｍｍ／ｍｉｎ以下に増加することを特徴とするシリコン単結晶の製造方法。
【請求項２】
前記タイミングは、前記引上開始時の引上速度を０．３ｍｍ／ｍｉｎ未満に固定して前記単結晶の試作を行い、前記絞り込み部の直径が最小となる時間を求め、前記引上速度の増加のタイミングを決定することを特徴とする請求項１に記載のシリコン単結晶の製造方法。
【請求項３】
前記絞り込み部は、前記単結晶の直径が成長途中で増加することなく減少し続けることにより形成され、該絞り込み部の下方に形成される拡径部は、その後成長される直胴部に至るまで前記単結晶の直径が成長途中で減少することなく増加し続けることにより形成されることを特徴とする請求項１または請求項２に記載のシリコン単結晶の製造方法。
【発明の詳細な説明】
【技術分野】
【０００１】
本発明は、チョクラルスキー法（以下、「ＣＺ法」という）により、シリコン種結晶を使用してネッキング（減径部の形成）を行い、シリコン単結晶棒を成長させるシリコン単結晶の製造方法に関するものである。
【背景技術】
【０００２】
従来、ＣＺ法によるシリコン単結晶の製造においては、単結晶シリコンを種結晶として用いて、これをシリコン融液に接触させた後、回転させながらゆっくりと引き上げることで単結晶棒を成長させている。この際、種結晶をシリコン融液に接触させた後に、熱衝撃により種結晶に高密度で発生するスリップ転位から伝播する転位を消滅させるために、直径３ｍｍ程度に一旦細くして絞り部を形成するいわゆる種絞りを行い、次いで、所望の口径になるまで結晶を太らせて、無転位のシリコン単結晶を引き上げている。このような種絞りは、Ｄａｓｈ  Ｎｅｃｋｉｎｇ法としてＣＺ法でシリコン単結晶棒を引き上げる場合の常識とされている。
【０００３】
すなわち、従来用いられてきた種結晶の形状は、例えば直径あるいは一辺約８〜２０ｍｍの円柱状や角柱状の単結晶に種ホルダーにセットするための切り欠け部を設けたもので、最初にシリコン融液に接触する下方の先端形状は、平坦面となっている。そして、高重量の単結晶棒の重量に耐えて安全に引き上げるためには、種結晶の太さは、素材の強度からして上記以下に細くすることは難しい。
【０００４】
このような形状の種結晶では、融液と接触する先端の熱容量が大きいために、種結晶が融液に接触した瞬間に結晶内に急激な温度差を生じ、スリップ転位を高密度に発生させる。従って、この転位を消去して単結晶を育成するために前記Ｄａｓｈ  Ｎｅｃｋｉｎｇ法による種絞りが必要になる。
【０００５】
しかし、無転位化するためには、最小直径を４〜６ｍｍまでは絞り込む必要があり、近年のシリコン単結晶径の大口径化に伴い、高重量化した単結晶棒を支持するには強度が不十分であり、単結晶棒引き上げ中に、この細い絞り部が破断して単結晶棒が落下する等の重大な事故を生じる恐れがあった。
【０００６】
このような問題を解決するために、種結晶の先端部の形状を楔形あるいは中空部を有する形状とし、種結晶がシリコン融液に接触する時に入るスリップ転位をできるだけ低減することによって、絞り部の直径を比較的太くしても無転位化を可能とする方法が開示されている（例えば特許文献１及び特許文献２参照）。
【０００７】
しかし、上記方法では、近年のますます大直径、長尺化し、例えば２００ｋｇ以上にもなる単結晶棒の引き上げには強度が不十分となる場合があり、高重量の単結晶棒の引き上げには不向きであった。そこで、先端の尖ったシリコン種結晶を用いて、種結晶先端部を溶かし込み、絞り込み部、絞り部を形成し、ネッキング（減径部の形成）を行って、その後拡径して単結晶棒を引き上げる製造方法が開示されている（例えば特許文献３参照）。この方法により、大直径化して高重量の単結晶棒の引き上げに対応することはできるようになったが、直胴部に至る前の絞り込み部、絞り部、拡径部において、有転位化してしまう問題があった。
【０００８】
一方、先端が尖った種結晶を用いて、Ｄａｓｈ  Ｎｅｃｋｉｎｇ法による種絞りを行うことなくシリコン単結晶を製造する方法については、種結晶の融液への溶かし込み終了後、単結晶の成長に移行する時間やその成長速度について開示されている（例えば特許文献４参照）。しかし、ネッキング（減径部の形成）を行って、単結晶棒を引き上げる製造方法において、同様の成長速度を採用すると、成長速度が速すぎるため単結晶の直径が細くなり過ぎ、近年の大直径、長尺化し、例えば２００ｋｇ以上にもなる単結晶棒の引き上げには強度が不十分となり、高重量の単結晶棒の引き上げには不向きであった。
【０００９】
そこで、ネッキング（減径部の形成）を行った場合については、種結晶の降下を止め引上げに転じた直後から、種結晶下方に形成される結晶径の拡大が始まる間の減径部の形成では、引上速度を０．５ｍｍ／ｍｉｎ以下として、単結晶を引上げるという、引上速度の上限値の開示がされている（例えば特許文献５参照）。しかし、この方法でも、絞り込み部および拡径部において有転位化してしまう問題があった。
【００１０】
【特許文献１】特開平５−１３９８８０号公報
【特許文献２】特願平９−２５５４８５号公報
【特許文献３】特開平１１−２９２６８８号公報
【特許文献４】特開平１１−２４０７９３号公報
【特許文献５】国際公開第ＷＯ０３／０９１４８３号パンフレット
【発明の開示】
【発明が解決しようとする課題】
【００１１】
本発明は、ＣＺ法によりネッキング（減径部の形成）を行い、単結晶を製造する際に、絞り込み部および拡径部において、無転位化率を低下させることなく、単結晶棒を成長させて、大直径化して高重量の単結晶棒の生産性を向上させるシリコン単結晶の製造方法を提供することを目的としている。
【課題を解決するための手段】
【００１２】
上記課題を解決するため、本発明は、チョクラルスキー法により、先端の尖ったシリコン種結晶を用いて、先端から所定の直径の位置までシリコン融液に溶かし込み、ネッキングを行って絞り込み部を形成し、その後拡径して拡径部、直胴部を形成して単結晶棒を引き上げるシリコン単結晶の製造方法において、前記種結晶の溶かし込みが終了し、該種結晶を上方に引き上げ始める引上開始までにヒーターパワーの制御により前記シリコン融液の温度を下げ始め、前記引上開始から前記単結晶の直胴部が形成され始めるまでの引上速度を少なくとも二段階以上とし、該引上速度は、前記引上開始時は０．３ｍｍ／ｍｉｎ未満であり、その後、前記絞り込み部の直径が最小となる時間に対して、１２０％以上か、または、５０％以上７５％未満の範囲のタイミングで０．３ｍｍ／ｍｉｎ以上０．７ｍｍ／ｍｉｎ以下に増加することを特徴とするシリコン単結晶の製造方法を提供する。（請求項１）。
【００１３】
このように、引上開始までにシリコン融液の温度を下げ始めることで、その後に引上速度を制御して所望の結晶直径へと拡径することができる。そして、引上開始から単結晶の直胴部が形成され始めるまでの引上速度を少なくとも二段階以上とし、途中で引上速度を増加することで、生産性良く、高重量の単結晶を引き上げることができる。その際、所定の引上速度で引き上げをした後、所定のタイミングで引上速度を高速化することにより、絞り込み部において拡径するということや拡径部において減径するということがないため、有転位化することなく、単結晶を製造することができる。
ここで、本発明における「ネッキング」とは、先端の尖ったシリコン種結晶を用いて、先端から所定の直径の位置までシリコン融液に溶かし込んだ後、単結晶の成長を開始する際に、一旦直径を僅かに減径させることを意味しており、転位を消去するため一旦３ｍｍ程度に非常に細くする、いわゆるＤａｓｈ  Ｎｅｃｋｉｎｇ法における種絞りとは異なるものであり、もともと無転位のものをわずかに減径させるものである。
【００１４】
また、本発明の製造方法では、前記タイミングは、前記引上開始時の引上速度を０．３ｍｍ／ｍｉｎ未満に固定して前記単結晶の試作を行い、前記絞り込み部の直径が最小となる時間を求め、前記引上速度の増加のタイミングを決定することが好ましい（請求項２）。
このように、引上速度を固定して単結晶の試作を行うことにより、絞り込み部の直径が最小となる時間を正確に把握することができる。そして、求められた時間から引上速度を増加するタイミングが事前に決定できる。従って、引上速度の制御とヒーターパワーの制御との関係を事前に導き出すことができるため、単結晶の製造を確実に自動化することができ、単結晶の生産性を向上することができる。
【００１５】
また、本発明の製造方法では、前記絞り込み部は、前記単結晶の直径が成長途中で増加することなく減少し続けることにより形成され、該絞り込み部の下方に形成される拡径部は、その後成長される直胴部に至るまで前記単結晶の直径が成長途中で減少することなく増加し続けることにより形成されることが好ましい（請求項３）。
このことにより、絞り込み部および拡径部は、それぞれの成長途中で減径や拡径を繰り返すことがないため、絞り込み部および拡径部における有転位化を防止して、シリコン単結晶を製造することができる。
【発明の効果】
【００１６】
以上説明したように、本発明では、ＣＺ法により先端が尖った種結晶を用いて、ネッキング（減径部の形成）を行って単結晶を製造する方法において、引上速度を決められたタイミングで増加することで、絞り込み部および拡径部の有転位化を防止して、シリコン単結晶を製造することができる。また、単結晶の引き上げ途中で引上速度が増加することで、生産性良く、高重量の単結晶を製造することができる。
【発明を実施するための最良の形態】
【００１７】
以下、本発明についてより具体的に説明する。
前述のように、大直径化して高重量の単結晶棒の引き上げに対応するために、先端の尖ったシリコン種結晶を用いて、ネッキングを行って、絞り込み部、絞り部、拡径部を形成して直胴部を有する単結晶棒を引き上げる方法が開示されたが、直胴部に至る前の絞り込み部、絞り部、拡径部の形状が原因となり、特に、絞り込み部が単調な減径ではなくその一部が拡径している場合、また、絞り部に続く拡径部においてその一部が減径している場合に有転位化してしまうことがわかった。
【００１８】
一方、種結晶の融液への溶かし込み終了後、種結晶を上方に引き上げ始める時間やその引上速度の上限値について開示されているが、途中で引上速度を変化させると絞り込み部や拡径部の形状が拡径と減径を繰り返してしまい、これが原因となり、有転位化してしまうことがわかった。
【００１９】
そこで、絞り込み部や拡径部における有転位化を防止するためには、絞り込み部や拡径部の形状が重要であり、絞り込み部および拡径部は、それぞれの成長途中で減径や拡径を繰り返すことがないことが必要である。
【００２０】
しかし、先端の尖ったシリコン種結晶を用いて、ネッキングを行って絞り込み部を形成した後、拡径部を形成して単結晶棒を引き上げる製造方法において、絞り込み部や拡径部の形状を拡径と減径とを繰り返さないように形成することは、絞り込み部や拡径部の直径と引上速度の変更の適切なタイミングが明らかになっていないために困難であることがわかった。
【００２１】
そこで、本発明者らは、種結晶を上方に引き上げ始める引上開始までにシリコン融液の温度を下げ始め、引上開始時の引上速度は低速とし、その後、絞り込み部の直径が最小となる時間に対して引上速度を増加させるタイミングを決めて、適切なタイミングで引上速度を増加して高速化することにより所望形状を有する単結晶を製造することを試みた。
【００２２】
その結果、引上速度を引上開始時の低速から、その後、絞り込み部の直径が最小となる時間に対して１２０％以上の範囲のタイミングで増加することで、拡径部の直径が成長途中で減径しないことを発見した。
【００２３】
さらに、引上速度を引上開始時の低速から、その後、絞り込み部の直径が最小となる時間に対して５０％以上７５％未満の範囲のタイミングで増加することで、絞り込み部と拡径部の形状は、途中で拡径と減径とを繰り返すことがないことを発見した。
【００２４】
一方、引上速度を引上開始時の低速から、その後、絞り込み部の直径が最小となる時間に対して５０％未満の範囲のタイミングで増加した場合には、絞り込み部の減径量が大きくなり過ぎて、高重量の単結晶棒を成長させることができなくなってしまうこと、また、増加するタイミングが絞り込み部の直径が最小となる時間に対して７５％以上１２０％未満の範囲の場合には、絞り込み部と拡径部の形状は、途中で拡径と減径を繰り返してしまい、製造させたシリコン単結晶は有転位化してしまうことを発見した。
【００２５】
また、引上速度は、引上開始の低速時には、０．３ｍｍ／ｍｉｎ未満とし、その後、高速時には、０．３ｍｍ／ｍｉｎ以上０．７ｍｍ／ｍｉｎ以下に増加することで、単結晶の直径が細くなり過ぎることはなく、かつ途中で高速化して単結晶を成長させることで、生産性良く、高重量の単結晶を引き上げることができることも発見した。
【００２６】
本発明は、上記の発見に基づいて完成されたものであり、以下、本発明について図面を参照しながらさらに詳細に説明するが、本発明はこれらに限定されるものではない。
図２は本発明により製造された単結晶の絞り込み部と拡径部の形状を示す概略図である。先端が尖った種結晶１の先端２を図示しないシリコン融液に溶かし込み、ネッキングを行って形成されたのが絞り込み部３である。そして、絞り込み部３の下方に続けて形成されているのが拡径部４および直胴部５である。
【００２７】
本発明においては、ＣＺ法により、先端の尖ったシリコン種結晶１を用いて、先端２から所定の直径の位置までシリコン融液に溶かし込み、ネッキングを行って絞り込み部３を形成し、その後拡径して単結晶棒を引き上げるシリコン単結晶の製造方法において、種結晶１の溶かし込みが終了し、種結晶１を上方に引き上げ始める引上開始までにヒーターパワーの制御によりシリコン融液の温度を下げ始める。このことにより、その後の引上速度を制御して単結晶の直径を所望の値へ減径する絞り込み部を形成し、次に拡径する拡径部を形成することができる。
【００２８】
ここで、図１は本発明におけるシリコン単結晶の製造における引上速度、ヒーターパワー、単結晶の直径の関係を示した図である。上記のように種結晶の溶かし込みが終了し、種結晶を上方に引き上げ始める引上開始までにヒーターパワーのダイヤル値を下げて、その後、本発明のように引上速度を制御することで、単結晶の直径が絞り込み部で減少し、拡径部で増加をしていることがわかる。
【００２９】
次に、本発明の製造方法では、引上開始時の引上速度を０．３ｍｍ／ｍｉｎ未満の低速にしてネッキングを行い、絞り込み部３を形成する。このように、引上速度を０．３ｍｍ／ｍｉｎ未満にすることにより、結晶の成長が追いつかずに結晶直径が細くなり過ぎることがなく、高重量の単結晶を引き上げることができる。
そして、その後、単結晶の直胴部５が形成され始めるまでの間に引上速度を途中で０．３ｍｍ／ｍｉｎ以上０．７ｍｍ／ｍｉｎ以下に増加する。このように、引上速度が増加したことにより、高速化して単結晶を成長させることができ、生産性良く、高重量の単結晶を引き上げることができる。
【００３０】
また、本発明の製造方法では、絞り込み部３の直径が最小直径Ｗとなる時間に対して、１２０％以上の範囲のタイミングで引上速度を増加する。このことにより、単結晶は既に拡径部を形成していて、シリコン融液の温度も充分に低下しているため、引上速度を増加しても直径が細くなることは無く、形成される拡径部は拡径するのみである。従って、絞り込み部および拡径部における有転位化を防止して、単結晶棒を成長させることができる。
【００３１】
ここで、図１を参照すると、上記のように、引上速度を０．３ｍｍ／ｍｉｎ未満にして絞り込み部を形成し、絞り込み部の直径が最小となった時間（約２０分）に対して１２０％以上となるタイミング（約２５分）で、引上速度を０．３ｍｍ／ｍｉｎ以上０．７ｍｍ／ｍｉｎ以下に増加している。そして、このときの単結晶の直径について注目すると、絞り込み部を形成し始めてから、最小値に至るまで、途中で直径が増加していることはない。また、最小値から拡径部の形成に移行した際にも、途中で直径が減少していることはないことがわかる。従って、上記のようなタイミングで、引上速度を増加することで、絞り込み部および拡径部における有転位化を防止して、単結晶棒を成長させることができる。
なお、引上開始時の引上速度は、例えば、引上開始直後に引上速度を瞬間的に高速として、その後、減少させて一定の引上速度にして絞り込み部を形成するというように、引上速度が０．３ｍｍ／ｍｉｎ未満の範囲であれば変動させても構わない。
【００３２】
一方、引上速度を増加するタイミングを絞り込み部３の直径が最小直径Ｗとなる時間に対して、５０％以上７５％未満の範囲とする場合にも、単結晶は絞り込み部３を形成し始めているため、引上速度を増加することによる結晶の減径により絞り込み部が形成され、その後に最小直径になった後、拡径部を形成しても減径と拡径を交互に繰り返すことなく、絞り込み部および拡径部における有転位化を防止して、単結晶棒を成長させることができる。
【００３３】
この場合、本発明の製造方法では、引上開始時の引上速度を０．３ｍｍ／ｍｉｎ未満に固定して単結晶の試作を行い、絞り込み部の直径が最小となる時間を事前に求めて、引上速度を増加するタイミングを決定することが好ましい。
このように、予め引上速度を固定して、安定的に単結晶を成長させて試作を行うことで絞り込み部の直径が最小となる時間を正確に把握することができるため、引上速度を増加して高速化するタイミングを事前に決定することができる。そして、シリコン融液の温度を下げるために必要なヒーターパワーと引上速度との関係が図１のようになることを事前に導き出すことができるため、正確に両者を制御することができる。従って、確実に単結晶の製造を自動化することができ、効率化を促進して生産性をより向上することができる。
【００３４】
また、本発明の製造方法では、絞り込み部は、単結晶の直径が成長途中で増加することなく減少し続けることにより形成され、また、拡径部は、前記単結晶の直径が成長途中で減少することなく増加し続けることにより形成させることができる。
このように絞り込み部および拡径部は、それぞれの成長途中で減径や拡径を繰り返すことがなく、単結晶の直径の急激な変化が起こらないため、この変化による有転位化も発生しない上に、成長時間の短縮をすることができる。従って、絞り込み部および拡径部における有転位化を防止して、高い生産性でシリコン単結晶を製造することができる。
【実施例】
【００３５】
次に本発明の実施例、比較例を示して本発明をより具体的に説明するが、本発明はこれらに限定されるものではない。
まず、ＣＺ法により直径３００ｍｍのシリコン単結晶を成長させるため、１辺２０ｍｍの角柱状で先端が尖った先端部を有する種結晶をシリコン融液に溶かし込んだ。この際、シリコン融液に種結晶の溶かし込みを開始してから１０分後にヒーターパワーのダイヤル値を下げてシリコン融液の温度を下げ始めた。そして、種結晶の先端部の直径が８．０ｍｍになった段階で引上速度を０．１ｍｍ／ｍｉｎに固定して種結晶を上方に引き上げ始め、試作としての単結晶の引き上げを開始した。そして、単結晶の直径が目標の最小直径６．０ｍｍとなる時間（以下、「Ｘ」という）が引上開始より２０分後であることを確認した。
そして、表１に示すように、要因として引上速度を増加するタイミング（Ａ〜Ｆ）と引上速度（ａ〜ｃ）とを変更して、実施例および比較例のシリコン単結晶を製造した。
【００３６】
【表１】
2010042977.tif 000003
【００３７】
（実施例１）（要因Ｂ，ａ）
ＣＺ法により直径３００ｍｍのシリコン単結晶を成長させるため、試作と同様の条件で、種結晶をシリコン融液に溶かし込み、種結晶の直径が８．０ｍｍになった段階で引上速度を０．１ｍｍ／ｍｉｎに固定して種結晶を上方に引き上げを開始した。その後、引上速度を増加するタイミングを引上開始より１０分後（Ｘの５０％）として、引上速度を０．３ｍｍ／ｍｉｎに増加して、単結晶を成長させた。
そして、この条件で２０回、シリコン単結晶を製造して、絞り込み部および拡径部における無転位化率と減径、拡径の切替回数を確認した。
【００３８】
（実施例２および実施例３）（要因Ｃ，ａおよび要因Ｆ，ａ）
上記の実施例１のシリコン単結晶の製造方法において、引上速度を増加するタイミングを引上開始より１４分後（Ｘの７５％未満）とした場合および２４分後（Ｘの１２０％）とした場合についても、実施例１と同様の評価を行った。
【００３９】
（実施例４）（要因Ｂ，ｂ）
上記の実施例１のシリコン単結晶の製造方法において、引上速度を０．７ｍｍ／ｍｉｎに増加した場合についても、実施例１と同様の評価を行った。
【００４０】
（実施例５および実施例６）（要因Ｃ，ｂおよび要因Ｆ，ｂ）
上記の実施例１のシリコン単結晶の製造方法において、引上速度を０．７ｍｍ／ｍｉｎに増加し、引上速度を増加するタイミングを引上開始より１４分後（Ｘの７５％未満）とした場合および２４分後（Ｘの１２０％）とした場合についても、実施例１と同様の評価を行った。
【００４１】
（比較例１および比較例２）（要因Ｄ，ａおよび要因Ｅ，ａ）
上記の実施例１のシリコン単結晶の製造方法において、引上速度を増加するタイミングを引上開始より１５分後（Ｘの７５％）とした場合および２３分後（Ｘの１２０％未満）とした場合についても、実施例１と同様の評価を行った。
【００４２】
（比較例３および比較例４）（要因Ｄ，ｂおよび要因Ｅ，ｂ）
上記の実施例１のシリコン単結晶の製造方法において、引上速度を０．７ｍｍ／ｍｉｎに増加し、引上速度を増加するタイミングを引上開始より１５分後（Ｘの７５％）とした場合および２３分後（Ｘの１２０％未満）とした場合についても、実施例１と同様の評価を行った。
【００４３】
（比較例５〜比較例７）（要因Ａ，ａ〜ｃ）
上記の実施例１のシリコン単結晶の製造方法において、引上速度を増加するタイミングを引上開始より９分後（Ｘの５０％未満）とし、引上速度を０．３ｍｍ／ｍｉｎ、０．７ｍｍ／ｍｉｎ、０．８ｍｍ／ｍｉｎとした場合についても、それぞれ実施例１と同様の評価を行った。
【００４４】
（比較例８〜比較例１２）（要因Ｂ〜Ｆ，ｃ）
上記の実施例１のシリコン単結晶の製造方法において、引上速度を０．８ｍｍ／ｍｉｎに増加し、引上速度を増加するタイミングを引上開始より１０分後、１４分後、１５分後、２３分後、２４分後（Ｘの５０％、７５％未満、７５％、１２０％未満、１２０％）とした場合についても、それぞれ実施例１と同様の評価を行った。
【００４５】
表１より、全ての実施例において、高い無転位化率を得ることができることがわかる。しかし、ほとんどの比較例においては、無転位化率が非常に低かった。
【００４６】
また、絞り込み部および拡径部における減径、拡径の切替回数については、全ての実施例で絞り込み部から拡径部への切り替えだけの１回であった。また、比較例５〜比較例９、比較例１２についても１回であったが、比較例１〜比較例４、比較例１０、比較例１１では、３回であった。
【００４７】
なお、単結晶の最小直径については、実施例１および４は、平均６．５ｍｍ、実施例２および５は、平均６．６ｍｍ、実施例３および６は、平均７．２ｍｍとなり、高重量の単結晶を引き上げることができた。しかし、比較例５〜７においては、単結晶の直径が目標の最小直径６．０ｍｍよりも細くなりすぎて、高重量の単結晶を成長させることはできなかった。
【００４８】
以上のことから、本発明のシリコン単結晶の製造方法によれば、絞り込み部および拡径部において、減径または拡径を繰り返すことなく、目標とする単結晶の最小の直径を有することで、高重量の単結晶棒を成長させることができる。また、絞り込み部および拡径部における有転位化を防止して、高い無転位化率の単結晶を製造することができる。さらに、引上速度を可能な限り高速化することで効率良く単結晶を育成することができるため、高い生産性でシリコン単結晶を製造することができる。
【００４９】
尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図面の簡単な説明】
【００５０】
【図１】本発明におけるシリコン単結晶の製造における引上速度、ヒーターパワー、単結晶の直径の関係を示した図である。
【図２】本発明により製造された単結晶の絞り込み部と拡径部の形状を示す概略図である。
【符号の説明】
【００５１】
１…種結晶、  ２…先端、  ３…絞り込み部、  ４…拡径部、  ５…直胴部、  Ｗ…最小直径。
【図１】
2010042977.tif 000004
【図２】
2010042977.tif 000005